КОМПОЗИЦИИ ЖИДКОСТЕЙ ДЛЯ ОБРАБОТКИ СКВАЖИН, ВКЛЮЧАЮЩИЕ СОСТАВЫ С ЗАМЕДЛЕННЫМ ВЫСВОБОЖДЕНИЕМ ПЕРКАРБОНАТА, И СПОСОБЫ ИХ ПРИМЕНЕНИЯ

1. Жидкость для обработки скважин, включающая:
воду;
по меньшей мере, один гидратирующийся полимер и
гранулы перкарбоната натрия с покрытием, замедляющим высвобождение, в котором покрытие, замедляющее высвобождение, является неорганическим материалом.
2. Жидкость для обработки скважин по п.1, в которой неорганический материал является силикатом щелочного металла.
3. Жидкость для обработки скважин по п.2, дополнительно включающая сульфат натрия между перкарбонатом натрия и силикатом щелочного металла.
4. Жидкость для обработки скважин по п.2, в которой силикат щелочного металла содержится в количестве 15-37 мас.% по отношению к общему весу перкарбоната натрия и силиката щелочного металла.
5. Жидкость для обработки скважин по п.2, в которой силикат щелочного металла содержится в количестве 22-37 мас.% по отношению к общему весу перкарбоната натрия и силиката щелочного металла.
6. Жидкость для обработки скважин по п.1, в которой, по меньшей мере, один гидратирующийся полимер включает полисахарид, полиакриламид, поливиниловый спирт и их смеси.
7. Жидкость для обработки скважин по п.1, дополнительно включающая сшиватель, причем сшиватель включает титанат, борат, соединение, содержащее цирконий, диальдегид и их смеси.
8. Жидкость для обработки скважин по п.1, рН которой составляет 5-12.
9. Жидкость для обработки скважин по п.1, в которой гранулы перкарбоната натрия с замедляющим высвобождение покрытием формируются таким образом, чтобы обеспечить скорость растворения до около 3 ч при нейтральном рН вблизи комнатной температуры.
10. Жидкость для обработки скважин по п.1, дополнительно включающая расклинивающий наполнитель.
11. Жидкость для обработки скважин по п.1, в которой, по меньшей мере, один гидратирующийся полимер является гуаровой камедью и/или производным гуаровой камеди.
12. Жидкость для обработки скважин, включающая:
воду;
по меньшей мере, один гидратирующийся полимер и
гранулы перкарбоната натрия с покрытием, замедляющим высвобождение, в котором покрытие, замедляющее высвобождение, включает смесь стирол-акрилата и бутилакрилата.
13. Способ гидравлического разрыва подземного пласта, включающий:
нагнетание под давлением водной гидравлической жидкости с первой вязкостью в скважину, в котором водная гидравлическая жидкость включает воду; по меньшей мере, один гидратирующийся полимер и гранулы перкарбоната натрия с покрытием, замедляющим высвобождение, из неорганического материала;
формирование разрывов в подземном пласте гидравлической жидкостью с первой вязкостью и растворение покрытия, замедляющего высвобождение, приводящее к воздействию воды на перкарбонат через некоторый период времени;
взаимодействие перкарбоната натрия, по меньшей мере, с одним гидратирующимся полимером для снижения первой вязкости до второй вязкости; и
извлечение, по меньшей мере, части гидравлической жидкости со второй вязкостью.
14. Способ гидравлического разрыва подземного пласта по п.13, в котором водная гидравлическая жидкость дополнительно включает сшиватель для регулировки первой вязкости жидкости.
15. Способ гидравлического разрыва подземного пласта по п.13, в котором неорганический материал является силикатом щелочного металла.
16. Способ гидравлического разрыва подземного пласта по п.13, дополнительно включающий добавление расклинивающего наполнителя к гидравлической жидкости до нагнетания под давлением и в количестве, эффективном для предотвращения закрытия разрывов.
17. Способ гидравлического разрыва подземного пласта по п.13, в котором, по меньшей мере, один гидратирующийся полимер включает полисахарид, поливиниловый спирт, полиакриламид и их смеси.
18. Способ гидравлического разрыва подземного пласта по п.13, в котором, по меньшей мере, один гидратирующийся полимер является гуаровой камедью и/или производным гуаровой камеди.
19. Способ гидравлического разрыва подземного пласта по п.13, в котором растворение покрытия, замедляющего высвобождение, приводящее к воздействию воды на перкарбонат через некоторый период времени, осуществляют таким образом, чтобы покрытие растворялось со скоростью растворения до примерно 3 ч при нейтральном рН вблизи комнатной температуры.
20. Способ гидравлического разрыва подземного пласта по п.13, в котором сшиватель включает титанат, борат, соединение, содержащее цирконий, диальдегиды и их смеси.
21. Способ по п.15, в котором силикат щелочного металла содержится в количестве 15-37 мас.% по отношению к общему весу перкарбоната натрия и силиката щелочного металла.
22. Способ гидравлического разрыва подземного пласта по п.15, в котором силикат щелочного металла содержится в количестве 22-37 мас.% по отношению к общему весу перкарбоната натрия и силиката щелочного металла.
23. Способ гидравлического разрыва подземного пласта по п.15, дополнительно включающий сульфат натрия между перкарбонатом натрия и силикатом щелочного металла.